(57)【特許請求の範囲】
【請求項１】
筒状の多孔質セラミックからなり原料ガスから分離対象となる所定ガスを分離する機能を有するガス分離部と、該ガス分離部の軸方向の端部に同軸に配置された筒状のセラミック製の緻密部とが、一体に形成されたガス分離装置であって、
前記ガス分離部は、多孔質の筒状のセラミック基体と、該セラミック基体に設けられ前記原料ガスから前記所定ガスを分離するガス分離膜と、を備え、
且つ、前記セラミック基体と前記緻密部との間に、前記セラミック基体の気孔率より小さい気孔率を有する中間部を備え、
前記緻密部は、前記原料ガスの透過を防止するとともに前記ガス分離部より強度が高い緻密質セラミックからなることを特徴とするガス分離装置。
【請求項２】
前記中間部は、前記セラミック基体の組成分と前記緻密部の組成分とを所定割合で含むことを特徴とする請求項１に記載のガス分離装置。
【請求項３】
前記中間部は、前記セラミック基体側は前記緻密部に比べて該セラミック基体の組成割合が多く、前記緻密部側は前記セラミック基体に比べて該緻密部の組成割合が多いことを特徴とする請求項１又は請求項２に記載のガス分離装置。
【請求項４】
前記ガス分離膜は、前記セラミック基体の表面に設けられていることを特徴とする請求項１〜３のいずれか１項に記載のガス分離装置。
【請求項５】
前記中間部の表面にも前記ガス分離膜が形成されていることを特徴とする請求項４に記載のガス分離装置。
【請求項６】
前記分離対象となる所定ガスは水素であることを特徴とする請求項１〜５のいずれか１
項に記載のガス分離装置。
【請求項７】
前記分離対象となる所定ガスは水素であり、前記ガス分離膜は、前記セラミック基体の少なくとも一部に水素透過性金属を含有させてなることを特徴とする請求項１〜３のいずれか１項に記載のガス分離装置。
【請求項８】
前記請求項１〜７のいずれか１項に記載のガス分離装置の製造方法であって、
成形型に、前記緻密部となる第１の材料を充填する工程と、
前記成形型に、前記セラミック基体となる第２の材料を充填する工程と、
前記充填された第１の材料及び第２の材料をプレスして成形体を形成する工程と、
前記成形体に、前記ガス分離膜を形成する工程と、
を備えるとともに、
前記第１の材料を充填する工程と、前記第２の材料を充填する工程との間に、前記第１の材料の組成分と前記第２の材料の組成分とを有する前記中間部となる第３の材料を充填する工程をさらに備えたことを特徴とするガス分離装置の製造方法。
【請求項９】
前記請求項１〜７のいずれか１項に記載のガス分離装置の製造方法であって、
成形型に、流動性を有する前記緻密部となる第１の材料を充填し、その後、該第１の材料を固化する工程と、
前記成形型に、流動性を有する前記セラミック基体となる第２の材料を充填し、その後、該第２の材料を固化して成形体を形成する工程と、
前記成形体に、前記ガス分離膜を形成する工程と、
を備えるとともに、
前記第１の材料を充填して固化する工程と、前記第２の材料を充填して固化する工程との間に、前記第１の材料の組成分と前記第２の材料の組成分とを有し前記中間部となる第３の材料を充填して固化する工程をさらに備えたことを特徴とするガス分離装置の製造方法。
【発明の詳細な説明】
【技術分野】
【０００１】
本発明は、ガス分離装置及びその製造方法、特に、原料ガスから所望のガスを選択して分離することにより純度の高い所望のガスを分離することができるガス分離装置及びその製造方法に関する。
【背景技術】
【０００２】
従来より、例えば燃料電池に供給する水素を製造する装置として、下記特許文献１に記載の様に、例えば表面に水素透過膜を備えた水素分離筒を収納容器内に配置した水素分離装置が開発されている。
【０００３】
前記水素分離装置では、水素透過膜の支持体として、多孔質のセラミックからなる改質触媒兼支持体を用いた試験管形状の水素分離筒が用いられており、水素分離筒はその開口側の端部を取付金具等に固定されていた。
【０００４】
この水素分離装置では、水素分離筒と取付金具との間のガスシールを行うためにシール部材が配置されており、水素分離筒は、シール部材を介して固定金具等で締め付けられることにより取付金具に固定されていた。
【０００５】
また、この種の多孔質セラミック体とその固定部材との間のガスシールを行う技術としては、例えば下記特許文献２に記載の様に、セラミック製の多孔体チューブの端部にポリシザラン溶液を含浸して細孔内に充填し、これを窒化珪素セラミックに転化させることによって（強度の大きな）緻密部を形成し、この緻密部でシールする技術が知られている。
【先行技術文献】
【特許文献】
【０００６】
【特許文献１】特開２００９−１８４８８３号公報
【特許文献２】特開２００９−７２２５号公報
【発明の概要】
【発明が解決しようとする課題】
【０００７】
しかしながら、上述した様に、ガス分離筒の様な多孔質セラミック体の一端を締め付けて固定したり、ガラス含浸を行って形成した緻密部を締め付けて固定する技術の場合に、シール部材を介して締め付けてシール（封止）を行うときには、締付力を強くし過ぎて、多孔質セラミック体が破損するという問題があった。また、締め付け時に破損がなくても、加熱時に多孔質セラミック体などが膨張して破損することもあった。
【０００８】
また、その様な破損を防止するために、締付力を十分に上げることができない場合には、シール部分からのガスのリークを完全に防止できないという問題もあった。
本発明は、上述した課題を解決するためになされたものであり、その目的は、多孔質のセラミックを用いたガス分離装置において、ガスのシール部分における締付力を十分に上げてガスシール性を高めることができるガス分離装置及びその製造方法を提供することである。
【課題を解決するための手段】
【０００９】
（１）前記課題を解決するためになされた本発明は、請求項１に記載の様に、筒状の多孔質セラミックからなり原料ガスから分離対象となる所定ガスを分離する機能を有するガス分離部と、該ガス分離部の軸方向の端部に同軸に配置された筒状のセラミック製の緻密部とが、一体に形成されたガス分離装置であって、前記ガス分離部は、多孔質の筒状のセラミック基体（例えば多孔部）と、該セラミック基体に設けられ前記原料ガスから前記所定ガスを分離するガス分離膜（例えば水素透過膜）と、を備え、且つ、前記セラミック基体と前記緻密部との間に、前記セラミック基体の気孔率より小さい気孔率を有する中間部を備え、前記緻密部は、前記原料ガスの透過を防止するとともに前記ガス分離部より強度が高い緻密質セラミックからなることを特徴とする。
【００１０】
本発明では、ガス分離部には、原料ガスの透過を防止し且つ強度が高い緻密質セラミックからなる緻密部が一体に形成されているので、多孔質のセラミックを用いたガス分離装置において、緻密部にてガスのシールを行うようにし、そのガスのシール部分における締付力を十分に高めてガスシール性を高めることができる。
【００１１】
つまり、多孔質のセラミックを用いたガス分離装置の一端を締め付けて、ガスシールを行うとともに金具等に固定する場合には、シール性を高めるために締付力を強くすると、多孔質のセラミック部分が破損することがあるが、本発明では、強度の高い緻密部を設けているので、この緻密部にてシールすることにより、強く締め付けてシール性を高めても破損することが無いという顕著な効果を奏する。また、加熱時にセラミックや周囲の金具などが膨張しても、破損し難いという利点がある。よって、本発明によれば、締付力を高めて、確実にシールすることができる。
【００１２】
また、緻密部の形状は鍔付き形状等の形状を採ることができ、締め付けだけでなく種々の接合方法も採ることができる。
更に、セラミック製の緻密部でシールすることにより、従来はガス分離膜材料と反応しガス分離膜にピンホールを生ずることにより使用することができなかったシール材料（例えば水素透過性金属のガス分離膜の場合には、金属シール材やロウ材、ガラス等）を用いることもできる。
なお、前記ガス分離膜としては、水素透過膜や酸素透過膜が挙げられ、前記水素透過膜としては、Ｐｄ、Ｐｄ合金、Ｖ合金、Ｎｂ合金等が挙げられる。前記酸素分離膜としては、希土類とアルカリ土類と遷移金属とのペロブスカイト酸化物、ランタンガレート系ペロブスカイト酸化物、ドープトセリアとジルコニアの固溶体等、またはこれらの混合物等が挙げられる。
【００１３】
ここで、緻密部の緻密さとしては、原料ガスの透過を防止できればよく、例えば相対密度７０％以上の緻密さが挙げられる。
なお、前記多孔質セラミックとしては、ＹＳＺ（イットリア安定化ジルコニア）、安定化ジルコニア、アルミナ、マグネシア、セリア、ドープドセリアおよびこれらの混合物、前記セラミックに金属触媒を担持させたセラミック、触媒金属とセラミックとのサーメットなどが挙げられ、前記緻密質セラミックとしては、ＹＳＺ、安定化ジルコニア、アルミナ、マグネシア、セリア、ドープドセリアおよびこれらの混合物などが挙げられる。
【００１４】
（２）本発明では、請求項２に記載の様に、前記中間部は、前記セラミック基体の組成分と前記緻密部の組成分とを所定割合で含むことを特徴とする。
この中間部は、セラミック基体と緻密部との性質を備えているので、セラミック基体と緻密部との接合性を高めることができ、よって、その境目部分に大きな力が加わっても破損し難いという利点がある。
【００１５】
（３）本発明では、請求項３に記載の様に、前記中間部は、前記セラミック基体側は前記緻密部に比べて該セラミック基体の組成割合が多く、前記緻密部側は前記セラミック基体に比べて該緻密部の組成割合が多いことを特徴とする。
【００１６】
これによって、接合部分である中間部の組成が徐々に変化する傾斜組成となるので、一層接合性が高くなるという効果がある。
（４）本発明では、請求項４に記載の様に、前記ガス分離膜は、前記セラミック基体の表面に設けられていることを特徴とする。
【００１７】
これにより、セラミック基体を支持体として、その表面に所望のガスのみを透過させて（原料ガスから）分離するガス分離膜を備えた構成とすることができる。
【００１８】
（５）本発明では、請求項５に記載の様に、前記中間部の表面にも前記ガス分離膜が形成されていることを特徴とする。
これにより、所定ガスを分離する性能が向上する。
【００１９】
（６）本発明では、請求項６に記載の様に、前記分離対象となる所定ガスは水素であることを特徴とする。
ここでは、分離対象となる所定ガスが水素であることを例示している。
（７）本発明では、請求項７に記載の様に、前記分離対象となる所定ガスは水素であり、前記ガス分離膜は、前記セラミック基体の少なくとも一部に水素透過性金属を含有させてなることを特徴とする。
【００２０】
これにより、セラミック基体を支持体として、その一部に水素のみを透過させて（原料ガスから）分離する水素透過性金属を備えた構成とすることができる。
なお、前記水素透過性金属としては、Ｐｄ、Ｐｄ合金、Ｖ合金、Ｎｂ合金等が挙げられる。
【００２５】
（８）本発明は、請求項８記載の様に、前記請求項１〜７のいずれか１項に記載のガス分離装置の製造方法であって、成形型に、前記緻密部となる第１の材料を充填する工程と、前記成形型に、前記ガス分離部となる第２の材料を充填する工程と、前記充填された第１の材料及び第２の材料をプレスして成形体を形成する工程と、前記成形体に、前記ガス分離膜を形成する工程と、を備えるとともに、前記第１の材料を充填する工程と、前記第２の材料を充填する工程との間に、前記第１の材料の組成分と前記第２の材料の組成分とを有する前記中間部となる第３の材料を充填する工程をさらに備えたことを特徴とする。
【００２６】
本発明では、上述したプレス成形を利用して、ガス分離部及び緻密部を備えるとともに、セラミック基体と緻密部との間に中間部を備えたガス分離装置を製造することができる。
なお、焼成を行う場合には、プレス成形後に行いその後膜形成を行っても良く、また成形体に分離膜材料のスラリーを塗布し、分離膜と支持体を同時に焼成しても良い。
【００３０】
（９）本発明は、請求項９に記載の様に、前記請求項１〜７のいずれか１項に記載のガス分離装置の製造方法であって、成形型に、流動性を有する前記緻密部となる第１の材料を充填し、その後、該第１の材料を固化する工程と、前記成形型に、流動性を有する前記セラミック基体となる第２の材料を充填し、その後、該第２の材料を固化して成形体を形成する工程と、前記成形体に、前記ガス分離膜を形成する工程と、を備えるとともに、前記第１の材料を充填して固化する工程と、前記第２の材料を充填して固化する工程との間に、前記第１の材料の組成分と前記第２の材料の組成分とを有し前記中間部となる第３の材料を充填して固化する工程をさらに備えたことを特徴とする。
【００３１】
本発明では、ガス分離部と緻密部とを備えるとともに、セラミック基体と緻密部との間に中間部を備えたガス分離装置を製造することができる。
なお、焼成を行う場合には、プレス成形後に行いその後膜形成を行っても良く、また成形体に分離膜材料のスラリーを塗布し、分離膜と支持体を同時に焼成しても良い。
【図面の簡単な説明】
【００３５】
【図１】第１実施形態の水素分離装置の水素分離筒を軸方向に沿って破断して示す断面図である。
【図２】第１実施形態の水素分離筒の一部を破断して拡大して示す説明図である。
【図３】第１実施形態の水素分離モジュールを軸方向に沿って破断して示す断面図である。
【図４】第１実施形態の水素分離筒の製造方法を示す説明図である。
【図５】水素分離装置のリーク試験を行うための試験装置を示す説明図である。
【図６】第２実施形態の水素分離筒を軸方向に沿って破断して示す断面図である。
【図７】第３実施形態の水素分離筒を軸方向に沿って破断して示す断面図である。
【図８】第３実施形態の水素分離モジュールを軸方向に沿って破断して示す断面図である。
【図９】第３実施形態の水素分離筒の製造方法を示す説明図である。
【図１０】第４実施形態の水素分離筒の製造方法を示す説明図である。
【図１１】第５実施形態の水素分離筒の製造方法を示す説明図である。
【図１２】その多の実施形態における水素分離筒の製造方法を示す説明図である。
【発明を実施するための形態】
【００３６】
以下、本発明の実施形態について説明する。
なお、下記の第１〜第６実施形態のうち、第３、第４、第５実施形態が本発明の実施形態であり、第１、第２、第６実施形態は参考例である。
［第１実施形態］
ここでは、ガス分離装置として、例えば燃料電池に燃料ガス（水素ガス）を供給する水素分離装置について説明する。
【００３７】
ａ）まず、本実施形態の水素分離装置の要部である水素分離筒について説明する。
本実施形態の水素分離装置は、図１に示す様に、原料ガスから水素を分離する部材として、一端が閉塞された試験管状の水素分離筒１を備えている。この水素分離筒１の閉塞された先端側（同図上側）には、主として多孔質セラミックからなり、水素を分離する機能を有する試験管状の水素分離部３が設けられ、その開放された基端側（同図下側）には、ガス透過性が無く且つ強度が高い緻密質セラミックからなる筒状の緻密部（封止部）５が設けられている。以下、各構成について説明する。
【００３８】
前記水素分離部３は、その軸中心の中心孔７に導入された原料ガス（例えばメタンなどの炭化水素ガスと水蒸気の混合ガス）から、水素を選択的に分離して、水素分離部３の外周側に供給する部材である。
【００３９】
この水素分離部３は、図２に拡大して示す様に、一端が閉塞された試験管状の（改質触媒兼支持体である）多孔部（多孔質支持管）９と、多孔部９の外側表面を覆うバリア層１１と、バリア層１１の外側表面を覆う水素透過膜１３とから構成されている。
【００４０】
このうち、多孔部９は、改質触媒としての役割と水素透過膜１３等を支持する役割とを有する通気性を有する試験管状の支持体、具体的にはＮｉを含むＹＳＺ（イットリア安定化ジルコニア）からなる多孔質セラミック製の支持体であり、この多孔部９では、原料ガスを水蒸気改質して改質ガスを生成する。
【００４１】
水素透過膜１３は、例えばＰｄ−Ａｇ合金からなり、多孔部９内で改質された改質ガスから水素を選択的に透過して精製する薄膜である。
バリア層１１は、例えばＹＳＺからなり、多孔部９の金属成分（例えばＮｉ）と水素透過膜１３の成分（例えばＰｄ）とが互いに交じり合う（拡散する）ことにより、水素透過膜１３の水素透過性能が劣化することを防止するための多孔質層（相互拡散防止層）である。
【００４２】
特に、前記緻密部５は、ＹＳＺからなる円筒形状のセラミック体であり、しかも、ガスの透過ができない程度に十分には緻密化され、その強度は多孔部９よりも大きくされている。
【００４３】
ｂ）次に、前記水素分離筒１を備えた水素分離モジュールについて説明する。
図３に示す様に、水素分離モジュール１５は、前記（水素分離部３及び緻密部５からなる）水素分離筒１と、水素分離筒１の開放端側が挿入された筒状の取付金具１７と、水素分離筒１の外周面と取付金具１７の内周面との間に配置された円筒形のシール部材１９と、水素分離筒１に外嵌されてシール部材１９の先端側（同図左側）を押圧する円筒形の押圧金具２１と、押圧金具２１に外嵌されて取付金具１７に螺合する筒状の固定金具２３とを備えている。
【００４４】
前記取付金具１７は、水素分離モジュール１５の基部を構成する筒状金具であり、その先端側より、外周にねじ部２５を有する先端側筒状部２７と、外周側に環状に張り出す鍔部２９と、（原料ガスを供給する配管等が接続される）基端側筒状部３１とを備えている。
【００４５】
この取付金具１７の軸中心には、原料ガスの流路となる貫通孔（中空部）３３が形成され、中空部３３には、水素分離筒１の基端側（同図右側）の端部が収容されている。詳しくは、中空部３３の内径は、先端側筒状部２７内側より鍔部２９内側が小さく設定されており、鍔部２９内側の先端側の角部には、先端側筒状部２７と所定の間隔を空けて、段状に切り欠いた凹部３５が形成され、この凹部３５に水素分離筒１の端部が内嵌している。
【００４６】
前記固定金具２３は、軸方向に沿った断面がＬ字状の筒状金具であり、径方向に伸びて押圧金具２１を基端側に押圧する環状の押圧板３７と、押圧板３７の外周端から軸方向に沿って基端側に伸び、内周面にねじ部３９を有する筒状部４１とを備えている。従って、この固定金具２３のねじ部３９と取付金具１７のねじ部２５を螺合させて締め付けることにより、押圧金具２１を介してシール部材１９を、基端側に押圧することができる。
【００４７】
前記押圧金具２１は、円筒形状の筒状金具であり、取付金具１７の先端側筒状部２７の内周面と水素分離筒１の外周面との間に形成された筒状の空間４３内にて、シール部材１９と隣接して配置されている。この押圧金具２１の先端側は固定金具２３の押圧板３７に当接し、その後端側はシール部材１９に当接している。
【００４８】
前記シール部材１９は、膨張黒鉛からなる円筒状の気密部材（グラファイトフェルール）であり、取付金具１７の先端側筒状部２７の内周面と水素分離筒１の外周面（詳しくは緻密部５の内周面）との間の空間４３内にて、押圧金具２１と隣接して配置されている。
【００４９】
このシール部材１９は、前記空間４３内にて、押圧金具２１の押圧によって圧縮された状態、従って周囲を押圧した状態に保持されているので、この空間４３における原料ガスの漏出を防止している。
【００５０】
また、水素分離モジュール１５の内部（詳しくは水素分離筒１の中心孔７）には、内挿管４５が配置されている。この内挿管４５は、原料ガスを、水素分離筒１の基端側から水素分離筒１の先端側に供給する部材である。
【００５１】
そして、この水素分離モジュール１５は、取付金具１７の鍔部２９にて水素ガスを収容する容器４７に固定されており、これにより水素分離装置５０が構成される。つまり、水素分離装置５０では、水素分離筒１の先端側が（同図上方の）容器４７内に突出するように配置されるとともに、取付金具１７の基端側筒状部３１が（同図下方の）容器４７外に突出するように配置される。
【００５２】
よって、容器４７外から内挿管４５を介して水素分離筒１内に供給された原料ガスは、水素分離部３にて改質されて水素が分離され、その水素は、水素分離部３の外周側（従って容器４７内）に排出される。一方、反応後のオフガス（ＣＯ、ＣＯ2、Ｈ2、メタン、水蒸気）は、内挿管４５の外周に沿って水素分離筒１の基端側から外部に排出される。
【００５３】
ｃ）次に、本実施形態の水素分離筒１等の製造方法について説明する。
＜水素分離筒１の製造方法＞
本実施形態では、プレス成形によって水素分離筒１を製造する。
【００５４】
図４（ａ）に示す様に、本実施形態では、プレス成形に用いる型枠として、平板状の基台５１の上に筒状のゴム型５３を配置した型枠を用いる。このゴム型５３の軸中心には、軸方向（同図の上下方向）に沿って、水素分離筒１の外形に対応した円柱形の内部孔５５が形成されており、この内部孔５５の軸中心には、水素分離筒１の中心孔７の形状に対応した円柱状（詳しくは先端が丸い試験管形状）の中心ピン５７が立設されている。
【００５５】
これにより、内部孔５５の内周面と中心ピン５７の外周面とによって、先端側が一体となった略円筒形状の型枠孔５９、詳しくは円柱状の内部孔５５から試験管形状の中心ピン５７を除いた形状の型枠孔５９が形成されている。
【００５６】
従って、本実施形態では、まず、このゴム型５３の型枠孔５９内に、緻密部５を形成する材料として、ＹＳＺ造粒粉を２０ｇを充填し、円筒状の緻密部形成部６１を作製した（第１粉末充填工程）。
【００５７】
次に、図４（ｂ）に示す様に、同様に、ゴム型５３の型枠孔５９内において、緻密部形成部６１の上に、多孔部９を形成する材料として、ＮｉＯとＹＳＺとを重量比で２：８の割合で用いるとともに、造孔材として有機ビーズを５０体積％添加した混合材料の造粒粉を８０ｇ充填した（第２粉末充填工程）。
【００５８】
次に、図４（ｃ）に示す様に、ゴム型５３の上部に、上部金型６３を固定した。なお、この上部金型６３の中央の下部は、多孔部９の先端に対応する形状の凸部６５が形成されており、この凸部６５が型枠孔５９内に嵌め込まれることにより、多孔部９と同様な形状の多孔部形成部６７が作製される。
【００５９】
そして、この状態で、ゴム型５３の外周側より成形圧８０ＭＰａＧにてプレス成形することによって、図４（ｄ）に示す様な、水素分離筒１の形状に対応した有底円筒形状成形体６９を作製した（加圧工程）。
【００６０】
次に、この有底円筒形状成形体６９を、３５０℃で１０時間脱脂し、１４５０℃にて焼成することにより、（ＹＳＺからなる）緻密部５と（ＮｉＯ−ＹＳＺからなる）多孔部９とが一体となったφ１０ｍｍ×長さ３５０ｍｍの支持体（図示せず）を得た。
【００６１】
次に、この支持体における多孔部９の表面に、ＹＳＺスラリーを１３００℃で焼き付け、バリア層１１を形成した。
次に、無電解メッキ法（又は真空蒸着法、スパッタリング法等）により、バリア層１１上にＰｄとＡｇとを順次成膜した。
【００６２】
その後、７５０℃、不活性雰囲気下にて、Ｐｄ−Ａｇ合金化を行い、その後、雰囲気を水素に切り換え還元処理を施した。これにより、バリア層上にＰｄ−Ａｇ合金からなる水素透過膜１３を形成するとともに、多孔部９内のＮｉＯの還元を行った。
【００６３】
これらの工程によって、水素分離筒１が完成した。
＜水素分離モジュール１５の組付方法＞
取付金具１７の中空部３３に、シール材１９、押圧金具２１の順で内嵌する。
【００６４】
次に、水素分離筒１の開放端側を、押圧金具２１の貫通孔、シール材１９の貫通孔を通す様に挿入し、水素分離筒１の端部を取付金具１７の凹部３５に嵌める。
次に、水素分離筒１の先端側より固定金具２３を外嵌し、固定金具２３のねじ部３９と取付金具１７のねじ部２５を螺合し、固定金具２３により押圧金具２１を基端側に例えばトルク１０Ｎ・ｍで締め付けて、水素分離モジュール１５を完成する。
【００６５】
この締め付けによって、シール部材１９は押圧金具２１により圧縮されるので、シール部材１９は軸方向の両側の部材に密着して原料ガスの透過が防止される。それとともに、シール部材１９は径方向に広がるので、水素分離筒１は固定され（特に水素分離筒１の緻密部５にて固定され）、且つ、シール部材１９は径方向の両側に密着して原料ガスの透過が防止される。
【００６６】
ｄ）次に、本実施形態の水素分離モジュール１５を用いて行った実験例について説明する。
この実験では、図５に模式的に示す様に、水素分離モジュール１５の取付金具１７を基台７１に固定し、基台７１より先端側を密閉容器７３に収容するとともに、密閉容器７３に開口部７５を設け、この開口部７５と石鹸膜流量計７７を接続した実験装置７９を作製した。
【００６７】
そして、この実験装置７９を用い、水素分離筒１の中心孔７側（１次側）に、０．８ＭＰａＧのＨｅガスを供給し、その際に、密閉容器７３の開口部７５から外側（２次側）に漏出するＨｅ量を測定した。その結果、Ｈｅの漏出量は、０．２ｃｃ／ｍｉｎ以下と非常に少なく好適であった。
【００６８】
ｅ）この様に、本実施形態では、水素分離筒１は、多孔質セラミックを主成分とする水素分離部３の開口側の端部に、ガス透過性の無い緻密で高い強度を有する緻密部５を備えているので、水素分離筒１を取付金具１７に固定する際には、この緻密部５と取付金具１７の一部との間にシール部材１９を配置し、このシール部材１９を押圧することによって、十分な気密性を確保して、強固に固定することができる。
【００６９】
つまり、主として多孔質セラミックからなる水素分離筒１を取付金具１７に固定する際に、締付力が加わる緻密部５の強度が高いので、締付力を大きくしても緻密部５が破損することがない。よって、締付力を高くして、ガスのリークを十分に防止できるという顕著な効果を奏する。また、緻密部５の強度が高いので、加熱時に各部材が膨張しても、破損し難いという利点がある。
［第２実施形態］
次に、第２実施形態について説明するが、前記第１実施形態と同様な内容の説明は省略する。
【００７０】
本実施形態の水素分離装置は、前記第１実施形態とは、水素分離筒を構成する水素分離部の構造が異なる。つまり、第１実施形態では、多孔部にて原料ガスの改質を行ったが、本実施形態では、水素透過膜で（原料ガスから）水素の分離のみを行うものである。
【００７１】
ａ）まず、本実施形態の水素分離筒について説明する。
図６に示す様に、本実施形態の水素分離装置に用いられる水素分離筒９１は、前記第１実施形態と同様に、一端が閉塞された試験管状の部材である。
【００７２】
この水素分離筒９１の閉塞された先端側には、主として多孔質セラミック（ＹＳＺ）からなり、水素を分離する機能を有する試験管状の水素分離部９３が設けられ、開放された基端側には、ガス透過性が無く且つ水素分離部９３より強度の高い緻密質セラミック（ＹＳＺ）からなる筒状の緻密部９５が設けられている。
【００７３】
特に、本実施形態では、緻密部９５の構成は、第１実施形態と同様であるが、水素分離部９３は、前記第１実施形態と同様なＹＳＺからなる多孔部９７の外側表面に、直接にＰｄ−Ａｇ合金からなる水素透過膜９９が形成されたものである。
【００７４】
なお、この水素分離筒９１も、第１実施形態と同様な水素分離モジュールや水素分離装置（図示せず）に用いられる。
ｂ）次に、本実施形態の水素分離筒９１の製造方法について説明する。
【００７５】
図示しないが、本実施形態においても、前記第１実施形態と同様に、型枠等を用いてプレス成形を行った。
具体的には、まず、ゴム型の型枠孔内に、緻密部９５を形成する材料として、ＹＳＺ造粒粉を２０ｇを充填し、円筒状の緻密部形成部を作製した（第１粉末充填工程）。
【００７６】
次に、ゴム型の型枠孔内において、緻密部形成部の上に、多孔部９７を形成する材料として、造孔材として有機ビーズを５０体積％添加した造粒粉を８０ｇ充填した（第２粉末充填工程）。
【００７７】
次に、ゴム型の上部に、上部金型を固定した。
そして、この状態で、ゴム型の外周側より成形圧８０ＭＰａＧにてプレス成形することによって、水素分離筒９１の形状に対応した有底円筒形状成形体を作製した（加圧工程）。
【００７８】
次に、この有底円筒形状成形体を、３５０℃で１０時間脱脂し、１４５０℃にて焼成することにより、（ＹＳＺからなる緻密な）緻密部９５と（ＹＳＺからなる）多孔部９３とが一体となったφ１０ｍｍ×長さ３５０ｍｍの支持体を得た。
【００７９】
次に、この支持体における多孔部９３の表面に、無電解メッキ法により、ＰｄとＡｇとを順次成膜した。
その後、７５０℃、不活性雰囲気下にて、Ｐｄ−Ａｇ合金化を行い、その後、雰囲気を水素に切り換え還元処理を施し、Ｐｄ−Ａｇ合金からなる水素透過膜９３を形成した。
【００８０】
これらの工程によって、水素分離筒９１が完成した。
その後、前記第１実施形態と同様にして、水素分離モジュール（図示せず）の組付けを行った。
【００８１】
そして、この様にして製造した水素分離筒９１を備えた水素分離モジュールを用いて、前記第１実施形態と同様にして、Ｈｅガスのリークの実験を行った。
その結果、Ｈｅの漏出量は、０．２ｃｃ／ｍｉｎ以下と非常に少なく好適であった。
【００８２】
従って、本実施形態においても、前記第１実施形態と同様な効果を奏する。
［第３実施形態］
次に、第３施形態について説明するが、前記第１実施形態と同様な内容の説明は省略する。
【００８３】
本実施形態の水素分離装置では、前記第１実施形態とは水素分離筒の構造が異なるので、異なる点を中心にして説明する。
ａ）まず、本実施形態の水素分離筒について説明する。
【００８４】
図７に示す様に、本実施形態の水素分離装置に用いられる水素分離筒１０１は、前記第１実施形態と同様に、一端が閉塞された試験管状の部材である。
本実施形態では、前記第１実施形態と同様に、閉塞された先端側には、主として多孔質セラミックからなり、水素を分離する機能を有する試験管状の水素分離部１０３が設けられるとともに、開放された基端側には、ガス透過性が無く且つ水素分離部１０３より強度高い緻密質セラミックからなる筒状の緻密部１０５が形成され、更に、水素分離部１０３と緻密部１０５との間には、水素分離部１０３と緻密部１０５との両方の性質を有する中間部１０７が形成されている。
【００８５】
ここで、水素分離部１０３と緻密部１０５の構成は、前記第１実施形態と同様である。つまり、水素分離部１０３は、Ｎｉを含むＹＳＺからなる多孔部１０９と、ＹＳＺからなるバリア層１１１と  Ｐｄ−Ａｇ合金からなる水素透過膜１１３とから構成され、緻密部１０５は、ＹＳＺから構成されている。
【００８６】
特に、前記中間部１０７は、Ｎｉを含むＹＳＺから構成されているが、Ｎｉの含有量は多孔部１０９の含有量の１／２倍であり、その気孔率は、多孔部１０９の気孔率（例えば４５％）より小さく（例えば３５％）設定されている。
【００８７】
ｂ）次に、前記水素分離筒１０１を備えた水素分離モジュールについて説明する。
図８に示す様に、水素分離モジュール１１５は、前記第１実施形態と同様に、水素分離筒１０１と、取付金具１１７と、シール部材１１９と、押圧金具１２１と、固定金具１２３とを備えている。
【００８８】
この水素分離モジュール１１５では、緻密部１０５の径方向に外側にシール部材１１９が配置され、シール部材１１９は緻密部１０５と取付金具１１７の先端側筒状部１２５との間に挟まれている。また、中間部１０７の径方向外側には、押圧部材１２１が配置されている。
【００８９】
ｃ）次に、本実施形態の水素分離筒１０１の製造方法について説明する。
図９（ａ）に示す様に、本実施形態では、第１実施形態と同様に、まず、ゴム型１２７と中心ピン１２９との間の型枠孔１３１内に、緻密部１０５を形成する材料として、ＹＳＺ造粒粉を２０ｇを充填し、緻密部形成部１３３を作製した（第１粉末充填工程）。
【００９０】
次に、図９（ｂ）に示す様に、同様に、ゴム型１２７の型枠孔１３１内において、緻密部形成部１３３の上に、中間部１０７を形成する材料として、ＮｉＯとＹＳＺとを重量比で１：９の割合で用いるとともに、造孔材として有機ビーズを３５体積％添加した混合材料の造粒粉を５ｇ充填し、中間部形成部１３５を作製した（第２粉末充填工程）。
【００９１】
次に、図９（ｃ）に示す様に、同様に、ゴム型１２７の型枠孔１３１内において、中間部形成部１３５の上に、多孔部１０１を形成する材料として、ＮｉＯとＹＳＺとを重量比で２：８の割合で用いるとともに、造孔材として有機ビーズを５０体積％添加した混合材料の造粒粉を７５ｇ充填した（第３粉末充填工程）。
【００９２】
次に、図９（ｄ）に示す様に、ゴム型１２７の上部に、上部金型１３７を固定し、多孔部形成部１３９を作製した。
そして、この状態で、ゴム型１２７の外周側より成形圧８０ＭＰａＧにてプレス成形することによって、図９（ｅ）に示す様な、水素分離筒１０１の形状に対応した有底円筒形状成形体１４１を作製した（加圧工程）。
【００９３】
次に、この有底円筒形状成形体１４１を、３５０℃で１０時間脱脂し、１４５０℃にて焼成することにより、（ＹＳＺからなる）緻密部１０５と（ＮｉＯ−ＹＳＺからなる）中間部１０７と（ＮｉＯ−ＹＳＺからなる）多孔部１０３とが一体となったφ１０ｍｍ×長さ３５０ｍｍの支持体（図示せず）を得た。
【００９４】
次に、この支持体における多孔部１０３の表面に、ＹＳＺスラリーを１３００℃で焼き付け、バリア層１１１を形成した。
次に、メッキ法により、バリア層１１１上にＰｄとＡｇとを順次成膜した。
【００９５】
その後、７５０℃、不活性雰囲気下にて、Ｐｄ−Ａｇ合金化を行い、その後、雰囲気を水素に切り換え還元処理を施した。これにより、バリア層１１１上にＰｄ−Ａｇ合金からなる水素透過膜１１３を形成するとともに、多孔部１０３内のＮｉＯの還元を行った。
【００９６】
これらの工程によって、水素分離筒１０１が完成した。
その後、前記第１実施形態と同様にして、水素分離モジュール１１５の組付けを行った。
【００９７】
そして、この様にして製造した水素分離筒１０１を備えた水素分離モジュール１１５を用いて、前記第１実施形態と同様にして、Ｈｅガスのリークの実験を行った。
その結果、Ｈｅの漏出量は、０．２ｃｃ／ｍｉｎ以下と非常に少なく好適であった。
【００９８】
ｄ）本実施形態においても、前記第１実施形態と同様な効果を奏するとともに、緻密部１０５と多孔部１０３との間に中間部１０７を備えているので、即ち、中間部１０７の緻密性及び強度は、緻密部１０５と多孔部１０３との間の大きさであり、しかも、中間部１０７の組成と緻密部１０５及び多孔部１０３の組成には共通するものがあるので、水素分離筒１０１が各部１０３〜１０７のつなぎ目部分で破損しにくいという効果がある。
［第４実施形態］
次に、第４施形態について説明するが、前記第３実施形態と同様な内容の説明は省略する。
【００９９】
本実施形態は、前記第１〜３実施形態とは水素分離筒の製造方法が異なり、射出成形によって水素分離筒を製造するので、異なる点を中心にして説明する。
図１０（ａ）に示す様に、本実施形態の水素分離筒の製造方法では、水素分離筒の形状に対応した型枠孔１５１を有する金型１５３を用い、その型枠孔１５１内に蓋部材１５５を配置し、蓋部材１５５に開けた射出孔１５７を介して、多孔部を形成する材料（造粒粉）を９０ｇ射出し、多孔部形成部１５９を作製した（多孔部射出工程）。
【０１００】
この材料とは、ＮｉＯとＹＳＺとを重量比で２：８の割合で用いるとともに、造孔材として有機ビーズを５０体積％添加した混合材料に、バインダを添加し、混練ニーダ中で１０時間混合し、その混合物をペレタイザで約３ｍｍの大きさに造粒した造粒粉である。
【０１０１】
次に、図１０（ｂ）に示す様に、同様に、金型１５３の型枠孔１５１内において、多孔部形成部１５５の上の空間に、蓋部材１６１の射出孔１６３を介して、中間部を形成する材料（造粒粉）を５ｇ射出し、中間部形成部１６５を作製した（中間部射出工程）。
【０１０２】
この材料とは、ＮｉＯとＹＳＺとを重量比で１：９の割合で用いるとともに、造孔材として有機ビーズを３５体積％添加した混合材料に、バインダを添加し、混練ニーダ中で１０時間混合し、その混合物をペレタイザで約３ｍｍの大きさに造粒した造粒粉である。
【０１０３】
次に、図１０（ｃ）に示す様に、同様に、金型１５３の型枠孔１５１内において、中間部形成部１６５の上の空間に、蓋部材１６７の射出孔１６９を介して、緻密部を形成する材料（造粒粉）を２０ｇ射出し、緻密部形成部１７１を作製した（緻密部射出工程）。
【０１０４】
この材料とは、ＹＳＺにバインダを添加し、混練ニーダ中で１０時間混合し、その混合物をペレタイザで約３ｍｍの大きさに造粒した造粒粉である。
これにより、図１０（ｄ）に示す様な有底円筒形状成形体１７３を完成した。
【０１０５】
その後、有底円筒形状成形体１７３を、６００℃で２０時間脱脂し、１４５０℃にて焼成することにより、（ＹＳＺからなる）緻密部と（ＮｉＯ−ＹＳＺからなる）中間部と（ＮｉＯ−ＹＳＺからなる）多孔部とが一体となったφ１０ｍｍ×長さ３５０ｍｍの支持体（図示せず）を得た。
【０１０６】
次に、この支持体における多孔部の表面に、ＹＳＺスラリーを１３００℃で焼き付け、バリア層を形成した。
次に、無電解メッキ法により、バリア層上にＰｄとＡｇとを順次成膜した。
【０１０７】
その後、７５０℃、不活性雰囲気下にて、Ｐｄ−Ａｇ合金化を行い、その後、雰囲気を水素に切り換え還元処理を施した。これにより、バリア層上にＰｄ−Ａｇ合金からなる水素透過膜を形成するとともに、多孔部内のＮｉＯの還元を行った。
【０１０８】
これらの工程によって、水素分離筒が完成した。
その後、前記第１実施形態と同様にして、水素分離モジュールの組付けを行った。
そして、この様にして製造した水素分離筒を備えた水素分離モジュールを用いて、前記第１実施形態と同様にして、Ｈｅガスのリークの実験を行った。
【０１０９】
その結果、Ｈｅの漏出量は、０．２ｃｃ／ｍｉｎ以下と非常に少なく好適であった。
本実施形態においても、前記第３実施形態と同様な効果を奏する。
［第５実施形態］
次に、第５施形態について説明するが、前記第３実施形態と同様な内容の説明は省略する。
【０１１０】
本実施形態は、前記第１〜４実施形態とは水素分離筒の製造方法が異なり、鋳込み成形（スリップキャスティング）によって水素分離筒を製造するので、異なる点を中心にして説明する。
【０１１１】
図１１（ａ）に示す様に、本実施形態の水素分離筒の製造方法では、水素分離筒の形状に対応した型枠孔１８１を有する石膏型１８３を用い、その型枠孔１８１内に、多孔部を形成する材料を１３５ｇ流し込み、乾燥させて、多孔部形成部１８５を作製した（多孔部用スラリー投入工程）。
【０１１２】
この材料とは、ＮｉＯとＹＳＺとを重量比で２：８の割合で用いるとともに、造孔材として有機ビーズを５０体積％添加した混合材料に、バインダと水とを混合してスラリーとしたものである。
【０１１３】
次に、図１１（ｂ）に示す様に、同様に、石膏型１８３の型枠孔１８１内において、多孔部形成部１８５の上に、中間部を形成する材料を７ｇ流し込み、乾燥させて、中間部形成部１８７を作製した（中間部用スラリー投入工程）。
【０１１４】
この材料とは、ＮｉＯとＹＳＺとを重量比で１：９の割合で用いるとともに、造孔材として有機ビーズを３５体積％添加した混合材料に、バインダと水とを混合してスラリーとしたものである。
【０１１５】
次に、図１１（ｃ）に示す様に、同様に、石膏型１８３の型枠孔１８１内において、中間部形成部１８７の上に、緻密部を形成する材料を３０ｇ流し込み、乾燥させて、緻密部形成部１８９を作製した（緻密部用スラリー投入工程）。
【０１１６】
次に、乾燥品を石膏型１８３から取り出し、図１１（ｄ）に示す様な有底円筒形状成形体１９１を得た。
その後、有底円筒形状成形体１９１を、３５０℃で１０時間脱脂し、１４５０℃にて焼成することにより、（ＹＳＺからなる）緻密部と（ＮｉＯ−ＹＳＺからなる）中間部と（ＮｉＯ−ＹＳＺからなる）多孔部とが一体となったφ１０ｍｍ×長さ３５０ｍｍの支持体（図示せず）を得た。
【０１１７】
次に、この支持体における多孔部の表面に、ＹＳＺスラリーを１３００℃で焼き付け、バリア層を形成した。
次に、無電解メッキ法により、バリア層上にＰｄとＡｇとを順次成膜した。
【０１１８】
その後、７５０℃、不活性雰囲気下にて、Ｐｄ−Ａｇ合金化を行い、その後、雰囲気を水素に切り換え還元処理を施した。これにより、バリア層上にＰｄ−Ａｇ合金からなる水素透過膜を形成するとともに、多孔部内のＮｉＯの還元を行った。
【０１１９】
これらの工程によって、水素分離筒が完成した。
その後、前記第１実施形態と同様にして、水素分離モジュールの組付けを行った。
そして、この様にして製造した水素分離筒を備えた水素分離モジュールを用いて、前記第１実施形態と同様にして、Ｈｅガスのリークの実験を行った。
【０１２０】
その結果、Ｈｅの漏出量は、０．２ｃｃ／ｍｉｎ以下と非常に少なく好適であった。
本実施形態においても、前記第４実施形態と同様な効果を奏する。
［第６実施形態］
次に、第６実施形態について説明するが、前記第２実施形態と同様な内容の説明は省略する。
【０１２１】
本実施形態の酸素分離装置は、原料ガスから酸素を分離する装置であり、前記第２実施形態とは、ガス分離膜材料が異なる。
ａ）まず、本実施形態の酸素分離装置の要部である酸素分離筒について説明する。
【０１２２】
本実施形態の酸素分離装置に用いられる酸素分離筒は、前記第２実施形態と同様であるので図示しないが、一端が閉塞された試験管状の部材である。
この酸素分離筒の閉塞された先端側には、主として多孔質セラミック（ＹＳＺ）からなり、酸素を分離する機能を有する試験管状の酸素分離部が設けられ、開放された基端側には、ガス透過性が無く且つ酸素分離部より強度の高い緻密質セラミック（ＹＳＺ）からなる筒状の緻密部が設けられている。
【０１２３】
特に、本実施形態では、緻密部の構成は、第２実施形態と同様であるが、酸素分離部は、前記第１実施形態と同様なＹＳＺからなる多孔部９７の外側表面に、直接にＬａ0.1Ｓｒ0.9Ｃｏ0.9Ｆｅ0.1Ｏ3からなる酸素透過膜９９が形成されたものである。
【０１２４】
ｂ）次に、本実施形態の酸素分離筒の製造方法について説明する。
図示しないが、本実施形態においても、前記第２実施形態と同様に、型枠等を用いてプレス成形を行った。
【０１２５】
具体的には、まず、ゴム型の型枠孔内に、緻密部を形成する材料として、ＹＳＺ造粒粉を２０ｇを充填し、円筒状の緻密部形成部を作製した（第１粉末充填工程）。
次に、ゴム型の型枠孔内において、緻密部形成部の上に、多孔部を形成する材料として、造孔材として有機ビーズを５０体積％添加した造粒粉を８０ｇ充填した（第２粉末充填工程）。
【０１２６】
次に、ゴム型の上部に、上部金型を固定した。
そして、この状態で、ゴム型の外周側より成形圧８０ＭＰａＧにてプレス成形することによって、酸素分離筒の形状に対応した有底円筒形状成形体を作製した（加圧工程）。
【０１２７】
次に、この有底円筒形状成形体を、３５０℃で１０時間脱脂し、１４５０℃にて焼成することにより、（ＹＳＺからなる緻密な）緻密部と（ＹＳＺからなる）多孔部とが一体となったφ１０ｍｍ×長さ３５０ｍｍの支持体を得た。
【０１２８】
次に、この支持体における多孔部の表面に、Ｌａ0.1Ｓｒ0.9Ｃｏ0.9Ｆｅ0.1Ｏ3スラリーをディップコーティングにより塗布後、大気雰囲気にて１２００℃で焼き付けることにより酸素透過膜を形成した。
【０１２９】
これらの工程によって、酸素分離筒が完成した。
その後、前記第２実施形態と同様にして、酸素分離モジュール（図示せず）の組付けを行った。
【０１３０】
そして、この様にして製造した酸素分離筒を備えた酸素分離モジュールを用いて、前記第２実施形態と同様にして、Ｈｅガスのリークの実験を行った。
その結果、Ｈｅの漏出量は、０．２ｃｃ／ｍｉｎ以下と非常に少なく好適であった。
【０１３１】
従って、本実施形態においても、前記第２実施形態と同様な効果を奏する。
［比較例１］
次に、本発明の範囲外の比較例１について説明する。
【０１３２】
この比較例における水素分離筒は、多孔質セラミックからなる多孔部のみで構成されており、前記第１実施形態の様な緻密部は形成されていない。
本比較例では、まず、ＹＳＺに造孔材として有機ビーズを５０体積％添加した混合粉末に、バインダと水とを加えて混練して、押出形成用の材料を製造し、その材料を用いて押出成形することにより、水素分離筒となる成形体を作製した。
【０１３３】
次に、この成形体を、３５０℃で１０時間脱脂し、１４５０℃にて焼成することにより、（ＹＳＺからなる）多孔質のφ１０ｍｍ×長さ３５０ｍｍの支持体を得た。
次に、この支持体の表面に、前記第１実施形態と同様に、ＹＳＺスラリーを焼き付けてバリア層を形成し、その後、無電解メッキ法により、バリア層上にＰｄとＡｇとを順次成膜した。
【０１３４】
その後、同様に、加熱して還元処理を行い、バリア層上にＰｄ−Ａｇ合金からなる水素透過膜を形成し、水素分離筒を得た。
その後、前記第１実施形態と同様にして、水素分離モジュールの組付けを行ったが、その際に、（水素透過膜形成部分にて）同様にトルク１０Ｎ・ｍで締め付けたところ、締め付け時に水素分離筒が破損した。
［比較例２］
次に、本発明の範囲外の比較例２について説明する。
【０１３５】
この比較例２における水素分離筒は、比較例１と構造が同じであるが、水素分離モジュールにおける締付力が比較例１より小さいものである。
具体的には、本比較例２では、前記比較例１と同様な製造方法にて、水素分離筒を作製し、その後、前記第１実施形態と同様にして、（水素透過膜形成部分にて）トルク５Ｎ・ｍで締め付けて、水素分離モジュールの組付けを行った。
【０１３６】
そして、この様にして製造した水素分離筒を備えた水素分離モジュールを用いて、前記第１実施形態と同様にして、Ｈｅガスのリークの実験を行った。
その結果、Ｈｅの漏出量は、１０ｃｃ／ｍｉｎであった。
【０１３７】
また、前記水素分離モジュールを水中に入れてリーク発生箇所を調べたところ、水素分離筒と取付金具との間からリークが発生していた。
尚、本発明は前記実施形態になんら限定されるものではなく、本発明を逸脱しない範囲において種々の態様で実施しうることはいうまでもない。
【０１３８】
（１）例えば図１２（ａ）に示す様に、多孔部２０１と緻密部２０３との接触部分を斜めに形成することにより、傾斜組成及び傾斜構造（同図の下方ほど緻密部２１３と同様な構成（例えば気孔率）となる構造）を有する中間部２０５を形成してもよい。
【０１３９】
（２）また、例えば図１２（ｂ）に示す様に、多孔部２１１と緻密部２１３との間に、組成の異なる複数の層（同図の下方ほど緻密部２１３に近い組成及び構造となる各層）によって中間部２１５を形成してもよい。
【０１４０】
（３）更に、例えば図１２（ｃ）に示す様に、水素分離筒２２１の開放端側（緻密部２２３側）の厚みを大きくするようにしてもよい。
（４）また、例えば図１２（ｄ）に示す様に、水素分離筒２３１の緻密部２３３の外周側にフランジ２３５を設けてよい。
【０１４１】
（５）なお、バリア層や水素透過膜は、多孔部の外周面だけでなく、中間部の外側にまで形成してもよい。
（６）また、前記各実施形態では、多孔部の表面側に水素透過膜を形成したが、それ以外に、例えば多孔部の少なくとも一部に水素透過性金属（例えばＰｄ−Ａｇ合金）を含有させたセラミック膜（例えばＹＳＺ）を設けてもよい。
【０１４２】
（７）更に、前記各実施形態では、多孔部の表面側に水素透過膜を形成したが、それ以外に、例えば多孔部の表面等に水素を分離するセラミック分子篩膜（例えばアモルファスシリカ）を設けてもよい。
【符号の説明】
【０１４３】
１、９１、１０１、２２１、２３１…水素分離筒
３、９３、１０３…水素分離部
５、９５、１０５、２０３、２１３、２２３、２３３…緻密部
９、９７、１０９、２０１、２１１…多孔部（多孔質支持管）
１１、１１１…バリア層
１３、９９、１１３…水素透過膜
１５、１１５…水素分離モジュール
１７、１１７…取付金具
１９、１４３…シール部材
２１、１２１…押圧金具
２３、１２３…固定金具
５０…水素分離装置
１０７、２０５、２１５…中間部
【図１】
0005606792.tif 000002
【図２】
0005606792.tif 000003
【図３】
0005606792.tif 000004
【図５】
0005606792.tif 000005
【図６】
0005606792.tif 000006
【図７】
0005606792.tif 000007
【図８】
0005606792.tif 000008
【図１２】
0005606792.tif 000009
【図４】
0005606792.tif 000010
【図９】
0005606792.tif 000011
【図１０】
0005606792.tif 000012
【図１１】
0005606792.tif 000013